(57)【要約】【課題】磁気ディスクの保護膜や潤滑膜の損傷発生を防止でき、磁気ディスク全体にわたり微小突起や異物を除去することが可能な研磨テープを提供する。【解決手段】プラスチックフィルムの表面に、砥粒を樹脂バインダーで固定した研磨層を形成してなる研磨テープであって、剥離可能な保護フィルムを前記プラスチックフィルムに装着して前記研磨層を被覆したことを特徴とする。【選択図】図１
2008264914.tif 000002
【特許請求の範囲】
【請求項１】
プラスチックフィルムの表面に、砥粒を樹脂バインダーで固定した研磨層を形成してなる研磨テープであって、
剥離可能な保護フィルムを前記プラスチックフィルムに装着して前記研磨層を被覆したことを特徴とする研磨テープ。
【請求項２】
前記保護フィルムは、ラミネート加工により前記プラスチックフィルムに装着して前記研磨層を被覆したことを特徴とする請求項１に記載の研磨テープ。
【請求項３】
請求項１又は２に記載の研磨テープを用いた磁気記録媒体の研磨方法であって、
研磨テープが巻回された送出しリールから送出された前記研磨テープの保護フィルムを剥離しながら保護フィルム巻取りリールで巻取りした後に、露出した前記研磨テープの研磨層を磁気記録媒体の研磨対象面に当接させて研磨し、研磨後の前記研磨テープを研磨テープ巻取りリールで巻取ることを特徴とする磁気記録媒体の研磨方法。
【請求項４】
前記磁気記録媒体が磁気ディスクであり、該磁気ディスクの両面を前記研磨対象面としてそれぞれ前記研磨テープの研磨層を当接させ、前記磁気ディスクを中心軸回りに回転させて研磨することを特徴とする請求項３に記載の記録媒体の研磨方法。
【請求項５】
請求項１又は２に記載の研磨テープを用いた磁気ディスクの研磨装置であって、
前記磁気ディスクを保持して中心軸回りに回転させる磁気ディスク回転保持手段と、前記研磨テープが巻回された送出しリールと、該送出しリールから送出された前記研磨テープから剥離された保護フィルムを巻取る保護フィルム巻取りリールと、前記保護フィルムが剥離された研磨テープを前記磁気ディスク回転保持手段により回転させられている前記磁気ディスクの研磨対象面に当接させる研磨テープ押圧手段と、前記磁気ディスクの研磨対象面へ当接した研磨テープを巻取る巻取りリールと、前記研磨テープを前記送出しリールから巻取りリールまで走行させる走行手段とを備えてなることを特徴とする磁気ディスクの研磨装置。
【請求項６】
請求項５に記載の磁気ディスクの研磨装置を２台で一対とし、前記磁気ディスクの両面をそれぞれ前記研磨対象面として各研磨装置の研磨テープにより研磨することを特徴とする磁気ディスクの研磨装置。
【発明の詳細な説明】
【技術分野】
【０００１】
本発明は、磁気記録用ハードディスクなどの磁気ディスクを製造する過程において使用される研磨テープ及びこの研磨テープを用いた研磨方法並びに研磨装置に関するものである。
【背景技術】
【０００２】
磁気記録用ハードディスクにおける磁気ディスクは、非磁性基板上に磁性膜と保護膜を形成した後に、その信頼性を向上するために潤滑膜が形成されている。
【０００３】
このうち非磁性基板としては、表面にＮｉＰメッキをしたアルミニウム基板やガラス基板が使用されている。また磁性膜にはＣｏ合金薄膜が使用され、保護膜としては、ダイアモンドライクカーボン（ＤＬＣ：Ｄｉａｍｏｎｄ  Ｌｉｋｅ  Ｃａｒｂｏｎ）膜が、スパッタ法やＣＶＤ（Ｃｈｅｍｉｃａｌ  Ｖａｐｏｒ  Ｄｅｐｏｓｉｔｉｏｎ）法などの薄膜形成技術を用いて形成されているのが一般的である。そして潤滑膜としては、パーフルオロポリエーテルなどのフッ素系潤滑剤が一般的に用いられている。
【０００４】
磁気ディスク装置内の磁気ディスクは、磁気ヘッドを微小間隔で空気力学的に浮上させた状態でデータの記録、再生が行われている。したがって、磁気ディスク表面に微小突起、異物又は塵埃が付着しているとヘッド破損や出力低下等を招き、磁気ディスク装置にとっての致命的な障害となる。
【０００５】
近年の高密度磁気ディスク装置では、記録密度を上げることにより、記録信号の出力が小さくなるため、磁気ヘッドの浮上量を１０ｎｍ以下にする必要がある。そのため、製造工程で磁気ディスク表面に形成された微小突起部や異物を除去する必要がある。
【０００６】
磁気ディスク表面の異物には、基板表面に順次、磁性膜や保護膜を形成する過程で発生する保護膜表面の異常突起と呼ばれる微小突起や、薄膜形成中に付着する異物が含まれる。
【０００７】
これらの異物は、例えばバニッシュ加工という研磨テープを用いた研磨により除去しているが、ＤＬＣ保護膜を形成した直後に行う場合と、さらに潤滑膜を形成した後に行う場合とがある。磁気ディスク上を浮上して走行する磁気ヘッドの高さを保証するために、従来からテープフィルムの表面に研磨砥粒をバインダー樹脂で固着した研磨テープ（「バニッシュテープ」とも呼ぶ）を磁気ディスク表面に当接して保護膜又は潤滑膜の表面をバニッシュ加工することによって、微小突起や塵埃を除去していた。
【０００８】
このバニッシュ加工を含む研磨技術には、各種工夫による技術が提案されており、例えば研磨加工時に発生する切削粉を除去するためにクリーンエアーを吹き付ける方法（特許文献１）、研磨テープを固有振動数を高めた押圧手段により被研磨媒体にコンタクトさせる方法（特許文献２）、研磨テープを弾性パッド等の軟質弾性体により被研磨媒体に押し当てる方法（特許文献３）が提案されている。
【特許文献１】特開平３−１７６８１５号公報
【特許文献２】特公平６−５２５６８号公報
【特許文献３】特開２００１−６７６５５号公報
【発明の開示】
【発明が解決しようとする課題】
【０００９】
しかしながら、上記特許文献１ないし３に記載の研磨技術では、最近の高密度記録の磁気ディスクの表面に生じた微小突起や異物、塵埃を十分に除去することができない。
【００１０】
一方バニッシュ加工等に使用する研磨テープは、例えば、ポリエチレンテレフタレートやポリアミド等のフィルム上に、砥粒とバインダー樹脂とを混合したスラリーが塗布され、乾燥工程を経て製造された原反シートを所定の幅にカットされたものが、リールに巻回されて使用されている。
【００１１】
高密度記録の磁気ディスクの表面に生じた微小突起や異物、塵埃を十分に除去し、さらに保護膜や潤滑膜への損傷発生防止のために、研磨テープ製造に際して研磨テープ自身から発生する粒子状の異物（パーティクル）の除去する必要がある。さらに、外部からもたらされる塵埃や異物の研磨テープへの付着を抑え、磁気ディスクの研磨対象面の損傷を防止するために研磨テープ面の保全も考慮する必要がある。
【００１２】
本発明は、磁気ディスク全体にわたり微小突起や異物を除去すると共に、磁気ディスクの保護膜や潤滑膜の損傷発生を引き起こす原因となる研磨テープへの異物付着等を防止した研磨方法及び研磨テープの提供を目的とする。
【課題を解決するための手段】
【００１３】
前記目的を達成するために本発明が提案するものは、プラスチックフィルムの表面に、砥粒を樹脂バインダーで固定した研磨層を形成してなる研磨テープであって、剥離可能な保護フィルムを前記プラスチックフィルムに装着して前記研磨層を被覆したことを特徴とする研磨テープである。
【００１４】
研磨テープの研磨層を研磨使用時に剥離可能な保護フィルムで被覆しておけば、研磨層への異物付着を予防することができる。また形成された研磨層の砥粒の破損や、バインダー樹脂の劣化等も防止することが可能となる。
【００１５】
よって、研磨テープによる磁気ディスクの保護膜や潤滑膜の損傷発生を防止でき、磁気ディスク全体にわたり微小突起や異物を除去することが可能となる。
【００１６】
前記保護フィルムは、ラミネート加工により前記プラスチックフィルムに装着して前記研磨層を被覆することができる。
【００１７】
保護フィルムとしては、例えばポリプロピレン樹脂（ＰＰフィルム）、ポリスチレン、フッ素系樹脂（例えば、テフロン（登録商標）（デュポン社））などを使用することができ、ラミネータ装置により容易にラミネート加工によって研磨テープのプラスチックフィルムに装着でき、研磨層を被覆することができる。また研磨時には、接着剤使用と異なり、その剥離が容易であり支障なく研磨層を露出させて研磨テープの使用ができる。
【００１８】
さらに本発明が提案するものは、本発明の前記研磨テープを用いた磁気記録媒体の研磨方法であって、研磨テープが巻回された送出しリールから送出された前記研磨テープの保護フィルムを剥離しながら保護フィルム巻取りリールで巻取りした後に、露出した前記研磨テープの研磨層を磁気記録媒体の研磨対象面に当接させて研磨し、研磨後の前記研磨テープを研磨テープ巻取りリールで巻取ることを特徴とする磁気記録媒体の研磨方法である。
【００１９】
剥離された保護フィルムの巻取りをする保護フィルム巻取りリールを設けてあるので、研磨テープを支障なく走行させて研磨することができる。
【００２０】
また前記磁気記録媒体が磁気ディスクであり、該磁気ディスクの両面を前記研磨対象面としてそれぞれ前記研磨テープの研磨層を当接させ、前記磁気ディスクを中心軸回りに回転させて研磨することで、磁気ディスクの両面を同時に研磨することができる。
【００２１】
さらにまた本発明が提案するものは、本発明の前記研磨テープを用いた磁気ディスクの研磨装置であって、前記磁気ディスクを保持して中心軸回りに回転させる磁気ディスク回転保持手段と、前記研磨テープが巻回された送出しリールと、該送出しリールから送出された前記研磨テープから剥離された保護フィルムを巻取る保護フィルム巻取りリールと、前記保護フィルムが剥離された研磨テープを前記磁気ディスク回転保持手段により回転させられている前記磁気ディスクの研磨対象面に当接させる研磨テープ押圧手段と、前記磁気ディスクの研磨対象面へ当接した研磨テープを巻取る巻取りリールと、前記研磨テープを前記送出しリールから巻取りリールまで走行させる走行手段とを備えてなることを特徴とする磁気ディスクの研磨装置である。
【００２２】
またこの磁気ディスクの研磨装置を２台で一対とし、前記磁気ディスクの両面をそれぞれ前記研磨対象面として各研磨装置の研磨テープにより研磨することができる。
【発明の効果】
【００２３】
本発明によれば、研磨テープの研磨層を研磨使用時に剥離可能な保護フィルムで被覆しているので、研磨層への異物付着を予防することができ、また形成された研磨層の砥粒の破損や、バインダー樹脂の劣化等も防止することが可能となる。
【００２４】
そのため研磨テープによる磁気ディスクの保護膜や潤滑膜の損傷発生を防止でき、磁気ディスク全体にわたり微小突起や異物を除去することが可能となる。
【発明を実施するための最良の形態】
【００２５】
以下、本発明を実施するための最良の形態としての実施例を示す。
【実施例】
【００２６】
図１は本発明に係る研磨テープの概略斜視図、図２は本発明に係る研磨テープを用いた研磨装置の概略平断面図、図３は図２に示す研磨装置のＡ−Ａ要部断面図、図４は研磨対象物である磁気ディスクの概略断面図であり、（ａ）は長手磁気記録（ｂ）は垂直磁気記録、の概略断面図である。
（研磨テープ）
図１に示すように、研磨テープ１１はプラスチックフィルム１２と、プラスチックフィルム１２の片側表面に形成された研磨層１３と、この研磨層１３を被服するようにプラスチックフィルム１２の両端部にラミネート加工で装着されている保護フィルム１５とから構成されている。そして所定の長さの研磨テープ１１は、円筒状のリール１６に巻回されている。そして研磨に使用される際に、この保護フィルム１５が剥がされ、研磨層１３を露出させるようになっている。
【００２７】
研磨層１３は、砥粒を樹脂バインダーで固定した状態のものであり、この砥粒としては酸化アルミニウム、酸化珪素、炭化珪素及びダイヤモンド等から選択される一種または二種以上の材料からなる硬質無機粒子を使用することができる。
【００２８】
また研磨対象物、例えば磁気ディスクでのスクラッチを極力低減するため、砥粒には、有機質粒子、例えばシリコーン樹脂粒子、ウレタン樹脂粒子、架橋ポリアクリル微粒子、架橋ポリスチレン微粒子等が使用される。さらに、研磨加工性とクリーニング性の両方を兼ね備えるために、有機粒子と無機粒子を適当に混合して使用することができる。粒子の形状は、不定形であっても又は球状であってもよい。
【００２９】
砥粒の平均粒径は、０．０５μｍ〜３μｍの範囲にある粒子が使用されるが、好ましくは０．２〜２μｍの範囲にある粒子が使用される。
【００３０】
樹脂バインダーとしては、塩化ビニール系、ポリエステル系又はポリウレタン系の樹脂バインダーが使用される。
【００３１】
研磨テープ１１の研磨層１３を被覆する保護フィルム１５としては、厚さ５μｍ〜５０μｍのポリプロピレン系のフィルム（ＰＰフィルム）が使用され、研磨テープ１１のプラスチックフィルム１２の端部にラミネート加工で装着される。ポリプロピレン系のフィルムは、柔軟性や剥離性の良さから使用されるものである。
【００３２】
研磨テープ１１の製造は、厚さ１０μｍ〜１００μｍで、幅５００ｍｍ、長さ６００ｍの原反プラスチックフィルムに、砥粒とバインダー樹脂からなるスラリーを塗布し、これを乾燥させて研磨層１３とし、さらに保護フィルム１５をラミネート加工で装着する。
【００３３】
この保護フィルム１５を装着することによって、特に原反シートの切断（カット）工程や搬送工程において発生する塵埃の付着を防止することができる。
【００３４】
その後、この研磨層１３の形成と保護フィルム１５の装着とがなされた原反プラスチックフィルムを所定の幅に切断した後に、それぞれリールに巻き取ったものを研磨テープ１１として使用する。原反フィルムの切断は、シェアーカット（Ｓｈａｒｅ  ｃｕｔ）方式、レザーカット（Ｒｏｕｎｄ  ｒａｚｏｒ  ｃｕｔ）方式、キャングカット（Ｇａｎｇ  ｃｕｔ）方式が用いられている。研磨テープ１１の幅は、研磨対象物である磁気ディスクの径、あるいは研磨装置の構造で変わることがあり、例えば、６．３ｍｍ、１２．６ｍｍ、３８ｍｍなどがある。長さは通常１００〜２００ｍ単位を一巻としている。
（研磨装置）
次に、研磨テープ１１を使用した研磨装置２１について、図２及び図３を参照して説明する。図２は研磨装置２１の概略平断面図、図３は図２に示す研磨装置のＡ−Ａ要部断面図である。
【００３５】
図２に示すように、研磨対象物である磁気記録媒体の磁気ディスク２２をその中心を回転軸として回転させ、この磁気ディスク２２の両面を一対の研磨装置２１ａ、２１ｂでそれぞれ研磨するものである。
【００３６】
磁気ディスク２２は、図３に示すように磁気ディスク２２の中心の開口をスピンドル２３に挿通、嵌合されて回転されるようになっている。
【００３７】
ここで研磨対象の一例となる磁気ディスク１の一般的構造を説明する。基板は、ガラス、又は表面にＮｉ−Ｐ膜が形成されたアルミニウム基板が使用される。
【００３８】
長手磁気記録においては、図４（ａ）に示すように、磁気ディスク１ａは、鏡面研磨された基板３の表面にテクスチャ加工処理後、洗浄工程、基板上に磁性層５を形成する工程、そして保護層６の形成工程及び潤滑層７を設ける工程が加えられる。
【００３９】
垂直磁気記録においては、図４（ｂ）に示すように、磁気ディスク１ｂは、鏡面研磨された基板３の表面と（垂直記録）磁性層５の間に、軟磁性層４が加えられる。
【００４０】
また製造ラインでは、必要に応じて磁性層の上、又は下に中間層や下地層を設ける工程が加えられることがある。そして、異常突起等を研磨によって削除するバニッシュ処理は、保護層６を形成後、若しくは潤滑層７の形成後に行われる。
【００４１】
保護層６としてのＤＬＣ層は、通常ＣＶＤ法によって３〜５ｎｍの層が形成される。潤滑層７としてはフッ素系の潤滑材が使用され、ディップコート法、スピンコート法により、保護層６の表面に厚さ１〜３ｎｍの層が形成される。
【００４２】
図２の説明に戻ると、磁気ディスク２２の両面のうち一の片側面を研磨する研磨装置２１ａと、反対の片側面を研磨する研磨装置２１ｂとが、一対となって磁気ディスク２２を挟んだ位置に対称的に設けられている。
【００４３】
研磨装置２１ａ、２１ｂは、その構成、機能とも共通であるので、以下、一方の研磨装置２１ａについて説明する。
【００４４】
研磨装置２１ａは、研磨テープ１１ａが巻回された送出しリール３１ａと、送出しリール３１ａから送出された研磨テープ１１ａに装着された保護フィルム１５を剥離しつつ巻取る保護フィルム巻取りリール３２ａと、保護フィルム１５が剥離された研磨テープ１１ａで研磨後に巻取る巻取りリール３３ａと、送出しリール３１ａと巻取りリール３３ａとの間に位置し研磨テープ１１を磁気ディスク２２に押し当てる押圧手段としての押圧部材３５と、同じく送出しリール３１ａと巻取りリール３３ａとの間に位置し研磨テープの走行を案内するテープガイドローラ３６ａが複数個設けられている。
【００４５】
研磨テープ１１ａを走行させる走行手段としては、巻取りリール３３ａの巻き取りを操作する駆動モータ（図示せず）や、保護フィルム巻取りリール３２ａの巻取りを操作する駆動モータ（図示せず）等が相当する。
【００４６】
押圧部材３５ａは、その硬度が１５ｄｕｒｏ〜５０ｄｕｒｏの範囲にあるゴムまたはスポンジ状の樹脂により形成される。この押圧部材３５が研磨テープ１１ａを押圧する圧力は、２．９ｋＰａ〜１９．２ｋＰａの範囲に設定される。この圧力が２．９ｋＰａ未満であると、磁気ディスク表面の付着物の除去が不十分となり、１９．２ｋＰａを超えると磁気ディスク表面の内周と外周の潤滑層に研磨のむらが生じるからである。
【００４７】
次に研磨装置２１ａ、２１ｂの動作、すなわち研磨テープ１１ａを使用した研磨方法について説明する。なお研磨装置２１ａ、２１ｂは構成、機能とも同様であるため、以下研磨装置２１ａを中心に説明する。
【００４８】
研磨テープ１１ａを使用する研磨方法は、スピンドル２３に挿通、嵌合されて回転する磁気ディスク２２に研磨テープを押圧して、バニッシュ加工等の研磨を行うものである。
【００４９】
磁気ディスク２２の回転数（すなわちスピンドル２３の回転数）は、２００ｒｐｍ〜１０００ｒｐｍの範囲におかれている。この回転数が２００ｒｐｍ未満であると、磁気ディスク２２表面の内周面に発生するスクラッチが増加し、一方この回転数が１０００ｒｐｍを超えると、潤滑層が剥離する場合が増加することになるからである。
【００５０】
送出しリール３１ａに巻回された研磨テープ１１ａが、送出しリール３１ａから送り出され、そのうち研磨テープ１１ａの保護フィルム１５が剥離されて保護フィルム巻取りリール３２ａの巻き取られる。そして保護フィルム１５が剥離された研磨テープ１１ａは、複数個のテープガイドローラ１８ａに案内され、押圧部材３５ａにより磁気ディスク２２の一方の片面側に押圧される。（なお磁気ディスク２２の他方の片面側も同様に研磨装置２１ｂの研磨テープ１１ｂが押圧部材３５ｂにより押圧される。）
【００５１】
磁気ディスク２２は上記したようにスピンドル２３により回転されているので、押圧された研磨テープ１１ａの研磨層１３の砥粒によって研磨されることになり、磁気ディスク２２に発生した異常突起などがバニッシュ処理されることになる。
【００５２】
研磨の加工時間は、２秒〜３０秒の範囲に設定されている。加工時間が３０秒を超えると、潤滑層が削れてしまう部分が発生するからである。また研磨加工の方向は、磁気ディスク２２の外周から内周に移動し、外周へ抜けるように往復移動することが好ましい（図３の矢印２５で示す往復方向）。これはバニッシュ加工による異物（パーティクル）を磁気ディスク基板の外周から排出させることができ、表面へのパーティクル再付着を低減できるからである。
【００５３】
押圧部材３５ａにより磁気ディスク２２に押圧されて研磨加工に使用された研磨テープ１１ａは、巻取りテープ３３ａに巻き取られる（研磨テープ１１ｂによる研磨も同様である）。
【００５４】
このように研磨加工に使用されるまで、研磨テープ１１の研磨層１３が保護フィルム１５に被覆されているので、研磨層１３から砥粒が脱落することなく、また研磨テープ１１の製造中に研磨層１３に異物が付着することを防止することができる。そして研磨テープによる磁気ディスクの保護膜や潤滑膜の損傷発生を防止でき、磁気ディスク全体にわたり微小突起や異物を除去することが可能となる。
（比較評価試験）
以下、上記した実施例に使用した研磨テープ１１による評価試験の結果を、比較例と共に説明する。
【００５５】
実施例に使用した研磨テープ１１は、ポリエチレンテレフタレートからなるプラスチックフィルム（２４μｍ）の原反の表面に、酸化アルミニウム（Ａｌ２Ｏ３）からなる平均粒径１．０μｍの砥粒をポリエステル系の樹脂バインダーで固定して研磨層１３を形成した。この研磨テープ１１の研磨層１３の表面粗さは０．２２μｍであった。
【００５６】
そして研磨層１３が形成されたプラスチックフィルムの原反に、保護フィルムをラミネート加工により装着して、研磨層を被覆した。その後切断（カット）工程でテープ状にしたものをリールに巻き取ったものを研磨テープとして研磨装置２１に使用する。
【００５７】
以下に示す表１は、上記研磨テープを使用した研磨装置２１による研磨の条件である。
【００５８】
【表１】
2008264914.tif 000003
そして研磨後の磁気ディスク２２の潤滑層７の表面におけるパーティクル（異物、付着物）及び突起の個数を計測した。異物、付着物及び突起の個数は、光学的表面解析装置（製品名：ＯＳＡ５１００、Ｃａｎｄｅｌａ  Ｉｎｓｔｒｕｍｅｎｔｓ社）を使用し、１００００ｒｐｍで回転する磁気ディスク表面にレーザーを径方向に照射して計測した。
【００５９】
計測結果を下記の表２に示す。この表２に示す数値は、同一条件で潤滑層７を両面に形成した磁気ディスク２２の１０枚における平均値である。また表２における、Ａ面は一方の面を表し、Ｂ面は反対側の他方の面を表すものである。
【００６０】
表２に示す比較例１は、上記実施例と同様の磁気ディスク２２を１０枚使用し、これらの計測の平均値である。そして研磨装置で使用する研磨テープは、実施例と相違する点が、保護フィルム１５を装着されていないことであり、それ以外は同様の条件で製造されたものである。
【００６１】
比較例２は、上記実施例と同様の磁気ディスク２２を１０枚使用し、これらの計測の平均値である。そして研磨装置で使用する研磨テープは、実施例と相違する点が、原反フィルムの切断工程後に研磨テープの表面をクリーニング処理したことと、保護フィルム１５が装着されていないことであり、それ以外は同様の条件で製造されたものである。
【００６２】
評価方法は、バニッシュ処理の研磨後に磁気ディスク表面を光学的表面解析装置を用いて磁気ディスク表面の異物及び塵埃の数を測定した。
【００６３】
【表２】
2008264914.tif 000004
表２に示すように、評価結果は、本発明によると磁気ディスクの表面のパーティクルを１０個以下にすることができた。一方比較例１は１４０、１５１個であり、クリーニング処理した比較例２は４６、５３個であった。
【００６４】
このように、本発明に係る研磨テープでは、研磨層を保護フィルムで被覆してあるので、研磨テープによる磁気ディスクの保護膜や潤滑膜の損傷発生を防止でき、磁気ディスク全体にわたり微小突起や異物を除去することが可能となることから、上記評価結果を得ることができたものと考えられる。
【００６５】
なお本実施例では、潤滑層をバニッシュ処理等の研磨をした例を示したが、保護層をバニッシュ処理しても同様な効果が得られ、そして保護層をバニッシュ加工した後に、潤滑層を形成することができる。
【図面の簡単な説明】
【００６６】
【図１】本発明に係る研磨テープの概略斜視図。
【図２】本発明に係る研磨テープを用いた研磨装置の概略平断面図。
【図３】図２に示す研磨装置のＡ−Ａ要部断面図。
【図４】研磨対象物である磁気ディスクの概略断面図であり、（ａ）は長手磁気記録（ｂ）は垂直磁気記録、の概略断面図。
【符号の説明】
【００６７】
１１  研磨テープ
１２  プラスチックフィルム
１３  研磨層
１５  保護フィルム
１６  リール
【図１】
2008264914.tif 000005
【図２】
2008264914.tif 000006
【図３】
2008264914.tif 000007
【図４】
2008264914.tif 000008